(57)【要約】【課題】オガ粉や木粉などの植物由来の粉状原料を圧縮成形または加熱圧縮成形して成る棒状の人工原木を炭化させる装置において、メンテナンス作業を軽減する。【解決手段】前記粉状原料に粉炭や黒鉛などの発熱材料を混入しておき、炭化装置であるマイクロ波発生装置１は、その発熱材料にマイクロ波源２からのマイクロ波を照射することで発熱させる。これによって、人工原木を、未炭化の状態で得ることができ、さらに赤熱させ、黒炭から、より高温の白炭まで作成可能とする。そして、電磁遮蔽された筐体３内に人工原木をそのまま収容するのではなく、ガラス管やセラミック管などの非磁性および耐熱性を有する案内管４に収容して配置する。したがって、人口原木から発生した、タールなどの高温のガスが、常温に近い筐体３の内壁面に触れて付着するようなことは無く、清掃などのメンテナンス作業を軽減し、生産性を向上できる。【選択図】図１
2015160863.tif 000002
【特許請求の範囲】
【請求項１】
植物由来の粉状原料を圧縮成形または加熱圧縮成形して成る棒状の人工原木を炭化させる装置であって、
前記植物由来の粉状原料には、マイクロ波が照射されることによって発熱する発熱材料としての粉炭が混入されており、電磁遮蔽された筐体内で、前記人工原木にマイクロ波を照射することで前記発熱材料を発熱させ、該人工原木を炭化させるマイクロ波発生装置を備え、
前記マイクロ波発生装置は、非磁性および耐熱性を有する材料から成り、前記筐体に形成された人工原木の出入口から前記筐体内に延び、内部の空間と筐体内の空間との間を気密に遮蔽する案内管を備えることを特徴とする人工原木の炭化装置。
【請求項２】
前記人工原木は、前記植物由来の粉状原料としてのオガ粉または木粉を、前記加熱圧縮成形して成る棒状のオガライトまたは圧縮成形して成る棒状のソーダスト・ブリケットであることを特徴とする請求項１記載の人工原木の炭化装置。
【請求項３】
前記案内管は、ガラス管またはセラミック管であることを特徴とする請求項１または２記載の人工原木の炭化装置。
【請求項４】
前記粉炭は、５〜１０重量％混入されることを特徴とする請求項１〜３の何れか１項に記載の人工原木の炭化装置。
【請求項５】
前記案内管は、前記マイクロ波発生装置の筐体に形成された人工原木の入口から出口の間を連通し、
前記マイクロ波発生装置の前段に、前記植物由来の粉状原料としてのオガ粉または木粉を加熱圧縮成形して、前記人工原木としてのオガライトを作成するオガライト作成装置をさらに備えることを特徴とする請求項２〜４の何れか１項に記載の人工原木の炭化装置。
【請求項６】
前記オガライトは、孔無しの棒状で、その外周面に、軸方向に延びる１または複数本の溝が形成されていることを特徴とする請求項５記載の人工原木の炭化装置。
【請求項７】
前記筐体に形成された人工原木の入口または出口の少なくとも一方に、導電性の糸がメッシュ状に形成されたシールド部材が設けられていることを特徴とする請求項１〜６の何れか１項に記載の人工原木の炭化装置。
【請求項８】
前記筐体に形成された人工原木の出入口には、前記案内管内に人工原木が収容されているか否かを検知する検知スイッチが設けられており、前記マイクロ波発生装置は、該検知スイッチで人工原木の収容が検知されている状態で、マイクロ波の照射を行うことを特徴とする請求項１〜７の何れか１項に記載の人工原木の炭化装置。
【発明の詳細な説明】
【技術分野】
【０００１】
本発明は、棒状のオガライトまたはソーダスト・ブリケットから成る人工原木を炭化させる装置に関する。
【背景技術】
【０００２】
前記棒状の人工原木としては、我が国や中国などでは、オガ粉、または建築廃材や間伐材などの自然木を粉砕した木粉を加熱圧縮成形して成るオガライトが普及しており、欧米などでは、オガ粉または木粉を圧縮成形して成るソーダスト・ブリケットが普及している。このような人工原木では、オガ粉や木粉は、植物由来の粉状原料であり、原料となる木は、ＣＯ2を原料として、光合成によって作成されるので、燃料として燃やしても、ゼロエミッションを実現することができ、環境面で好ましい。
【０００３】
ところで、現在、世界において、トレファクション（torrefaction）という熱処理技術が注目されている。トレファクションとは、国際エネルギー機関（IEA）では、「無酸素雰囲気下、２００〜３００℃で行う熱処理」と定義されている。トレファクションとは、本来、コーヒーや茶などの「焙煎」を意味するもので、日本国内では、このトレファクションを、半炭化或いは低温炭化と訳すケースもある。
【０００４】
そのトレファクション処理は、現在、ヨーロッパ等で、木質ペレットを高性能化するために、設備の研究開発から、一部実際の製造まで行われている。前記の高性能化とは、木質ペレットや、上述のオガライトおよびソーダスト・ブリケットは、低発熱量や弱耐水性などの欠点を有しており、その欠点を克服することが可能になることである。このトレファクション処理を施すことで、石炭との混焼が可能になり、前記のゼロエミッションである木質成形物を使用するだけ、石炭の使用を削減し、ＣＯ2発生量を抑えることが可能になる。
【０００５】
そこで、本件出願人は、現在実現されていない前記オガライトへのトレファクション処理を実現するために、先に特許文献１を提案している。この先行技術は、前記オガライトの原材料としてのオガ粉に、電気伝導性を有することでマイクロ波が照射されることによって発熱する発熱材料としての粉炭を混入しておき、得られた棒状のオガライト（人工原木）をマイクロ波発生装置に収容し、マイクロ波を照射することで、加熱するものである。
【０００６】
こうして、先行技術は、ごく簡単に、棒状人工原木であるオガライトの未炭化物（トレファクション処理物）を得るものであり、さらにそれに留まらず、マイクロ波出力やオガライトの製造（投入）スピードの調節によって、黒炭、また更に赤熱させ白炭までをも製造し得るようになっている。
【先行技術文献】
【特許文献】
【０００７】
【特許文献１】特願２０１３−１０５２６７号
【発明の概要】
【発明が解決しようとする課題】
【０００８】
上記特許文献１は、未炭化物に留まらず、黒炭以上の炭をも低コストに作成できる優れた技術である。しかしながら、それでも、オガライト（人口原木）から発生したタールなどの高温のガスが、常温に近いマイクロ波発生装置の筐体の内壁面に触れて、付着してしまい、適宜清掃などのメンテナンスが必要になって、生産性（スループット）の向上の余地を残している。
【０００９】
本発明の目的は、生産性を向上することができる人工原木の炭化装置を提供することである。
【課題を解決するための手段】
【００１０】
本発明の人工原木の炭化装置は、植物由来の粉状原料を圧縮成形または加熱圧縮成形して成る棒状の人工原木を炭化させる装置であって、前記植物由来の粉状原料には、マイクロ波が照射されることによって発熱する発熱材料としての粉炭が混入されており、電磁遮蔽された筐体内で、前記人工原木にマイクロ波を照射することで前記発熱材料を発熱させ、該人工原木を炭化させるマイクロ波発生装置を備え、前記マイクロ波発生装置は、非磁性および耐熱性を有する材料から成り、前記筐体に形成された人工原木の出入口から前記筐体内に延び、内部の空間と筐体内の空間との間を気密に遮蔽する案内管を備えることを特徴とする。
【００１１】
上記の構成によれば、オガ粉や木粉などの植物由来の粉状原料を圧縮成形または加熱圧縮成形して成る棒状の人工原木を炭化させるにあたって、前記植物由来の粉状原料には、電気伝導性を有することで、マイクロ波が照射されることによって発熱する発熱材料としての粉炭を混入しておき、その発熱材料にマイクロ波発生装置からのマイクロ波が照射されることで、該発熱材料が発熱し、前記棒状の人工原木が炭化する。これによって、前記人工原木を、未炭化の状態で得ることができ、さらにその未炭化の状態から赤熱させ、黒炭から、より高温の白炭まで作成することができる。
【００１２】
そして、そのマイクロ波照射の際、マイクロ波発生装置の電磁遮蔽された筐体内に、棒状の人工原木を、そのまま収容するのではなく、人工原木を収容する内側と、外側となる筐体内とを気密に遮蔽する案内管内に収容する。前記案内管は、非磁性および耐熱性を有する管から成る。なお、前記筐体に設けた開口となる人工原木の入口と出口とは、個別に設けられ、すなわち案内管内に収容される人工原木が入口から出口へ一方通行で挿入から排出されてもよく、或いは共用されて同じ出入り口から出し入れされてもよい。
【００１３】
したがって、マイクロ波加熱される棒状の人工原木は、案内管で外囲されて筐体内とは気密に遮蔽されるので、該人口原木から発生したタールなどの高温のガスが、常温に近いマイクロ波発生装置の筐体の内壁面に触れて、付着してしまうようなことは無く、前記内壁面へのガスの付着を防止することができる。これによって、清掃などのメンテナンス作業を軽減し、生産性（スループット）を向上することができる。なお、案内管も高温になるので、該案内管に前記高温のガスが触れても、殆ど付着することはない。
【００１４】
また、本発明の人工原木の炭化装置では、前記人工原木は、前記植物由来の粉状原料としてのオガ粉または木粉を、前記加熱圧縮成形して成る棒状のオガライトまたは圧縮成形して成る棒状のソーダスト・ブリケットであることを特徴とする。
【００１５】
上記の構成によれば、オガ粉や木粉の原料となる木は、ＣＯ2を原料として光合成によって作成されるので、炭化させた人工原木を燃料として燃やしても、ゼロエミッションを実現することができる。
【００１６】
さらにまた、本発明の人工原木の炭化装置では、前記案内管は、ガラス管またはセラミック管であることを特徴とする請求項１または２記載の人工原木の炭化装置。
【００１７】
上記の構成によれば、ガラス管またはセラミック管は、非磁性を有するとともに、高い耐熱性を有し、好適である。
【００１８】
また、本発明の人工原木の炭化装置では、前記粉炭は、５〜１０重量％混入されることを特徴とする。
【００１９】
上記の構成によれば、人工原木を比較的短時間で発熱させることができる。
【００２０】
さらにまた、本発明の人工原木の炭化装置では、前記案内管は、前記マイクロ波発生装置の筐体に形成された人工原木の入口から出口の間を連通し、前記マイクロ波発生装置の前段に、前記植物由来の粉状原料としてのオガ粉または木粉を加熱圧縮成形して、前記人工原木としてのオガライトを作成するオガライト作成装置をさらに備えることを特徴とする。
【００２１】
上記の構成によれば、オガライトの作成は高温で行われるので、成形されたオガライトは、たとえば軸直角の断面の中心で、１１６〜１１７℃、外周で３００〜４００℃の温度となる。そのオガライトを、そのままマイクロ波発生装置に投入するので、オガライトの中心で、２００〜３００℃と、さらに１００℃程度温度上昇させ、未炭化状態の（トレファンクション処理された）人工原木を、短時間で作成することができ、或いは同じ作成時間でも、冷えたオガライトから加熱する場合より、マイクロ波のパワーを小さくすることができる。
【００２２】
また、本発明の人工原木の炭化装置では、前記オガライトは、孔無しの棒状で、その外周面に、軸方向に延びる１または複数本の溝が形成されていることを特徴とする。
【００２３】
上記の構成によれば、オガライトの中心に孔が形成されていると、マイクロ波照射時に内部から発生するガスがその中心穴を通じて外部に出て、ガスの管理が難しくなるとともに、マイクロ波の漏洩の可能性もあるのに対して、孔無しに形成することで、そのような不具合が発生することなく、安全性を向上することができる。また、外周面に溝が形成されていることで、ガス抜きを円滑に行うことができ、炭化を促進することができる。
【００２４】
さらにまた、本発明の人工原木の炭化装置は、前記筐体に形成された人工原木の入口または出口の少なくとも一方に、導電性の糸がメッシュ状に形成されたシールド部材が設けられていることを特徴とする。
【００２５】
上記の構成によれば、筐体に形成された人工原木の出入口において、人工原木で塞がっている範囲は、該人工原木に混入された粉炭によってマイクロ波が遮蔽されるが、人工原木の外周から出入口の間の隙間からは、前記マイクロ波が漏洩する可能性がある。そのため、その部分を覆うようにスチールウールなどのメッシュ状のシールド部材を設けておくことで、マイクロ波の漏洩を防止でき、安全性を向上することができる。
【００２６】
また、本発明の人工原木の炭化装置では、前記筐体に形成された人工原木の出入口には、前記案内管内に人工原木が収容されているか否かを検知する検知スイッチが設けられており、前記マイクロ波発生装置は、該検知スイッチで人工原木の収容が検知されている状態で、マイクロ波の照射を行うことを特徴とする。
【００２７】
上記の構成によれば、筐体に形成された人工原木の出入口において、人工原木が収容されている状態では、該人工原木に混入された発熱材料によってマイクロ波が遮蔽されるが、人工原木が収容されていない状態では、前記出入口からマイクロ波が漏洩する可能性が高くなる。そこで、該出入口に、案内管内に人工原木が収容されているか否かを検知する検知スイッチを設けてマイクロ波発生装置のインターロックを掛けることで、安全性を向上することができる。
【発明の効果】
【００２８】
本発明の人工原木の炭化装置は、以上のように、オガ粉や木粉などの植物由来の粉状原料を圧縮成形または加熱圧縮成形して成る棒状の人工原木を炭化させるにあたって、前記植物由来の粉状原料に、発熱材料としての粉炭を混入しておき、その発熱材料にマイクロ波が照射されることで、該発熱材料が発熱し、前記人工原木を、未炭化の状態で得ることができ、さらにその未炭化の状態から赤熱させ、黒炭から、より高温の白炭まで作成することができる。そして、マイクロ波発生装置の電磁遮蔽された筐体内には、棒状の人工原木をそのまま収容するのではなく、ガラス管やセラミック管などの非磁性および耐熱性を有する管に収容する。
【００２９】
それゆえ、人口原木から発生した、タールなどの高温のガスが、常温に近いマイクロ波発生装置の筐体の内壁面に触れて、付着してしまうようなことは無く、前記内壁面へのガスの付着を防止することができ、清掃などのメンテナンス作業を軽減し、生産性（スループット）を向上することができる。
【図面の簡単な説明】
【００３０】
【図１】本発明の実施の一形態に係る炭化装置であるマイクロ波発生装置の構造を示す縦断面図である。
【図２】本発明の実施の他の形態に係る炭化装置の構造を模式的に示す正面図である。
【発明を実施するための形態】
【００３１】
図１は、本発明の実施の一形態に係る炭化装置であるマイクロ波発生装置１の構造を示す縦断面図である。このマイクロ波発生装置１は、植物由来の粉状原料を圧縮成形または加熱圧縮成形して成る棒状の人工原木を炭化させる装置であり、予め前記人工原木は、前記植物由来の粉状原料に、マイクロ波が照射されることによって発熱する発熱材料が混入されており、このマイクロ波発生装置１は、前記人工原木に、マイクロ波源２がマイクロ波を照射することで、炭化させるものである。
【００３２】
炭化の程度および用途については、前記特許文献１が詳しいが、概略的に、マイクロ波加熱温度が２００〜２５０℃の場合、未炭化物となり、３００〜５００℃の場合、炭化物となり、８００℃以上で高温処理炭となる。本実施形態のマイクロ波発生装置１は、マイクロ波のパワーおよび加熱時間によって、任意の炭化度を得ることができ、白炭などの灰が少なく、コークス代替品となる高温処理炭が有効であるが、バイオコークスの代替品となったり、石炭と混焼させることができる前述のトレファクション化処理された未炭化物を大量に生成できるだけでも、本実施形態のマイクロ波発生装置１は、極めて有効である。
【００３３】
前記棒状の人工原木には、我が国や中国で普及しているオガライトや、欧米で普及しているソーダスト・ブリケットを用いることができる。オガライトは、前記植物由来の粉状原料としてのオガ粉または木粉を、前記加熱圧縮成形して成り、ソーダスト・ブリケットは、前記材料を圧縮成形して成る。前記植物由来の粉状原料についても、前記特許文献１が詳しいが、たとえばオガライトの場合、木粉、竹粉、木粉と竹粉の混合物や、植物性バイオマス（樹皮、果実核、果実残渣、コーヒー粕、パーム椰空房、落花生殻等々）を用いることができる。したがって、これらの原料は、植物によって、ＣＯ2を原料として光合成によって作成されるので、炭化させた人工原木を燃料として燃やしても、ゼロエミッションを実現することができる。なお、前記人工原木の成型の際は、接着剤または粘結剤を混入してもよい。接着剤としては、熱硬化性樹脂であるフェノール樹脂やクレオソート等である。
【００３４】
本実施形態では、以下、人工原木として、本件出願人が先に特許第４３１４２９０号で提案した孔無しオガライトを用いるものとする。その場合、オガライトの中心に孔が形成されていると、マイクロ波照射時に内部から発生するガスがその中心穴を通じて外部に出て、ガスの管理が難しくなるとともに、マイクロ波の漏洩の可能性もあるのに対して、孔無しに形成することで、そのような不具合が発生することなく、安全性を向上することができる。さらに本実施形態では、その孔無しオガライトの外周面に、軸方向に延びる１または複数本の溝を形成している。これによって、ガス抜きを円滑に行うことができ、炭化を促進できるようになっている。
【００３５】
そして、その孔無しオガライトの作成にあたって、篩に掛けた原料に、発熱材料を、５〜１０重量％混合する。前記発熱材料としては、電気伝導性を有することで、前記マイクロ波の照射によって発熱する粉で、高温炭の粉である粉炭である。本実施形態では、木粉１００％の原料を使用し、前記篩に掛けて成形可能な粒度の木粉に調節した後、含水率が約５％に乾燥し、その原料に、含水率が約５％に乾燥した粉炭を混合してオガライト成形機に投入し、前記人工原木としてのオガライトを成形している。粉炭の場合、５重量％程度で、充分発熱するので、混合する割合は、この５重量％程度が好ましい。本実施形態では、前記粉炭に、オガ炭を約６０メッシュの粒度に粉砕したものを用い、前記オガ炭の状態で、約３ｍｍの厚さに切り、ミリオーム計で、クリップで挟み１ｃｍ間の値を測定すると、２０ｍΩ前後であり、粉炭の状態での電気抵抗値は１Ω以下となっている。そして、この粉炭は、８００〜１０００℃で作成した高温炭（白炭）であるので、その温度までは変質せず、マイクロ波の照射によって発熱することができる。粉炭は、細かく砕く程、コストが高くなるので、もっと粗い目の篩にかけたものでもよい。
【００３６】
このように構成することで、たとえばマイクロ波発生装置１のマイクロ波パワーが７００Ｗである場合、直径５２ｍｍ、長さ４０〜５０ｃｍの人工原木を、約１分で２００℃以上に加熱し、未炭化状態とすることができ、さらにその未炭化の状態から加熱を継続することで、赤熱させ、黒炭から、より高温の白炭まで作成することができる。
【００３７】
図１に戻って、本発明に係るマイクロ波発生装置１で注目すべきは、マイクロ波源２によるマイクロ波を電磁遮蔽する筐体３内に、前記棒状の人工原木は、そのまま収容されるのではなく、案内管４に収容されて配置されることで、該案内管４の内部空間と筐体３の内部空間との間が気密に遮蔽されていることである。
【００３８】
このように構成することで、マイクロ波加熱される棒状の人工原木は、案内管４で外囲されて筐体３内とは気密に遮蔽されるので、該人口原木から発生したタールなどの高温のガスが、常温に近いマイクロ波発生装置２の筐体３の内壁面に触れて、付着してしまうようなことは無く、前記内壁面へのガスの付着を防止することができる。これによって、清掃などのメンテナンス作業を軽減し、生産性（スループット）を向上することができる。なお、案内管４も高温になるので、該案内管４に前記高温のガスが触れても、殆ど付着することはない。
【００３９】
本実施形態では、筐体３に形成された入口３１から出口３２の間を前記案内管４が連通しており、案内管４の内部は外気に開放し、筐体３内は外気と遮断されている。本発明では、案内管４は筐体３に形成された１つの出入口に通じていればよいが、つまり案内管４が有底筒状に形成されていてもよいが、入口３１と出口３２とを区分した単純な筒とすることで、人工原木を連続して案内することができ、生産性（スループット）を向上することができる。
【００４０】
筐体３は、鉄板などから箱形に形成された外部筐体３３に、マイクロ波遮蔽のシール材３４が内張りされて形成されており、その天面の略中央部に、マイクロ波源２が配設される。マグネトロンなどから成るマイクロ波源２は、適宜の場所に設置され、筐体３内へ導波管などでマイクロ波が導入されてもよい。本実施形態では、筐体３内は、上述のようにタールの付着などによる汚れが生じることはないが、熱気の排気などのために、適宜換気の手段が設けられていてもよい。
【００４１】
案内管４は、非磁性を有するとともに、高い耐熱性を有する材料から成り、たとえばガラス管やセラミック管から成る。案内管４は、前記オガライトから成る人工原木の外径、たとえば５２ｍｍに対して、各方向に１ｍｍ強の隙間を確保する、たとえば５５ｍｍの内径に形成されて前記人工原木を案内する管本体４１と、その管本体４１の長手方向の端部付近から延設されるフランジ板４２，４３とを備えて構成される。前記フランジ板４２，４３は、特に内部を流れる人工原木に引っ張られて軸方向のずれが生じないように、半径方向の外方に延びて形成され、該フランジ板４２，４３が筐体３の壁面にボルト４４によって固定されることで、案内管４は、筐体３内のマイクロ波照射に適した位置に保持される。
【００４２】
一方、筐体３の入口３１側には、導入管５が取付けられており、この導入管５から前記人工原木が投入される。この導入管５の入口５１は、前記人工原木の外径の５２ｍｍと略等しい内径に形成される。そして、前記入口３１における案内管４との接合部において、案内管４の中心軸と、この導入管５の中心軸とは偏心しており、具体的には前記５５ｍｍの内径の案内管４の中心軸から、５２ｍｍの内径の導入管５の中心軸が１．５ｍｍ偏心して、それらの案内管４および導入管５の内周底面が面一に形成され、人工原木の底面が円滑に案内されるようになっている。そのため、案内管４の天面には、導入管５との間に、段差４５を生じている。
【００４３】
前記導入管５の入口５１付近には、レーザ使用の（光路を形成する）リミットスイッチなどから成り、人工原木の通過を検知する一対の検知スイッチ６１が設けられている。前記導入管５の入口５１より内方から、前記筐体３の入口３１の裏側にかけては、スチールウールなどの導電性の糸がメッシュ状に形成された筒状のシールド部材７１が設けられている。このシールド部材７１の内径は、前記人工原木の外径の５２ｍｍと略等しく形成される。
【００４４】
同様に、筐体３の出口３２側には、排出管８が取付けられており、この排出管８から前記人工原木が排出される。排出管８の排出端付近にも、レーザ使用のリミットスイッチなどから成り、人工原木の通過を検知する一対の検知スイッチ６２が設けられている。前記排出管８の出口８０より内方から、前記筐体３の出口３２の裏側にかけては、スチールウールなどの導電性の糸がメッシュ状に形成された筒状のシールド部材７２が設けられている。このシールド部材７２の内径は、たとえば半炭化して排出される人工原木の外径と略等しく形成される。
【００４５】
このように構成することで、筐体３に形成された人工原木の出入口３２，３１において、人工原木で塞がっている範囲は、該人工原木に混入された粉炭や黒鉛などの発熱材料によってマイクロ波が遮蔽されるが、人工原木の外周から出入口３２，３１の間の隙間からは、前記マイクロ波が漏洩する可能性があるのに対して、先ずその部分を覆うようにシールド部材７２，７１を設けておくことで、マイクロ波の漏洩を防止でき、安全性を向上することができる。
【００４６】
次に、検知スイッチ６１，６２の検知結果に応答して、図示しない制御装置が前記マイクロ波源２のマイクロ波照射を制御する。具体的には、投入端側の検知スイッチ６１によって人工原木の通過が検知され（筐体３内へ搬入され）た後、排出端側の検知スイッチ６１によって人工原木の通過が検知される（排出が開始される）までの間は、制御装置は、案内管４内に人工原木が収容されていると判断して、マイクロ波照射を行わせ、何れかの検知スイッチ６１，６２で検知されている搬入中または排出中は、制御装置はマイクロ波源２のインターロックを掛ける。このように構成することでも、人工原木が収容されていない状態で不所望にマイクロ波が漏洩することを防止し、安全性を向上することができる。
【００４７】
そして、前記人工原木としてのオガライトに、前記のように粉炭を５重量％程度混入するだけで、通常は白色に近いオガライトの断面は、ねずみ色から黒褐色になり、前記マイクロ波の漏洩を防止できるとともに、効率良く、比較的短時間で発熱させることができる。
【００４８】
さらにまた、排出管８の途中は、上方に開放されて煙突８１が延設されるとともに、下方に開放されてダストシュート８２が延設される。ダストシュート８２は、加熱された人工原木としてのオガライトから剥がれ落ちるオガ粉などのダストを落下させるために設けられており、該ダストシュート８２の内周から、下方の開口端には、マイクロ波の漏洩を防止するための金網８３が内張されている。金網８３は、ガスによる腐食を抑えるために、ステンレスの金網が好ましい。
【００４９】
前記煙突８１は、マイクロ波加熱によって人工原木から発生するタールなどの高温のガスを吸引し、無害化して乾燥機へ排出するものである。そのため、煙突８１は、前記排出管８に連結される下方の立ち上げ部８４と、それに連なる上方の処理部８５とを備えて構成される。立ち上げ部８４の内周から、上方の開口端には、マイクロ波の漏洩を防止するための金網８６が内張されている。
【００５０】
処理部８５は、前記タールなどの高温のガスを燃焼させて無害化するものであり、外壁８７に、耐火処理のためにキャスター８８が内張されている。処理部８５の頂部には吸引用のファン８９が設けられている。処理部８５の下端付近には、点火プラグ９１およびガス供給口９２が設けられるとともに、空気取り入れ口９３が形成されている。そして、ガス供給口９２からガスを供給している状態で点火プラグ９１から火花９４を発生させることで、ガス供給口９２に種火９５を形成し、前記人工原木から発生したガスを空気取り入れ口９３からの酸素で燃焼し、処理させる。なお、人工原木から発生したガスの燃焼が開始すると、そのことを火炎検知器等で検知し、ガス供給口９２へのガスの供給を停止し、種火９５を消灯するようにしてもよい。
【００５１】
こうして、前記人工原木に充分なマイクロ波が照射されて、赤熱している状態で、該人工原木が排出管８を通過すると、自燃し、黒炭から、より高温炭を作成することもできる。その自燃によって発生するガスを燃焼させて炉内温度を上げて、精練を行う精練装置を、このマイクロ波発生装置１の後段に設けるようにしてもよい。
【００５２】
図２は、本発明の実施の他の形態に係る炭化装置１１の構造を模式的に示す正面図である。この炭化装置１１は、上述のマイクロ波発生装置１の前段に、前記人工原木としてのオガライトを作成するオガライト作成装置１２をさらに備えることを特徴としている。そして、オガライト作成装置１２は、ホッパ１３から投入された原料を加熱圧縮成形して、前記孔無し溝有りの人工原木を作成する。このオガライト作成装置１２については、前記特許第４３１４２９０号が詳しいが、概略的に、原料をスクリューでテーパー式の筒から押出して連続的に固形化するので、ピストンの往復運動によって固形化するソーダスト・ブリケット・マシーンに比べて、時間当たりの生産量が圧倒的に多い。このオガライト作成装置１２の排出口が、前記マイクロ波発生装置１における導入管５の入口５１に連通している。
【００５３】
そして、オガライトの作成は高温で行われるので、成形されたオガライトは、たとえば軸直角の断面の中心で、１１６〜１１７℃、外周で３００〜４００℃の温度となる。また、成形直後のオガライトの含水量は無水状態であり、さらに原子団も親水基がほとんどであり、吸湿性が非常に高い。本実施形態で使用されるオガライトが、従来のオガライトと比較して異なる点は、ただ単に電気伝導性を有する粉炭が混入された点だけである。
【００５４】
そして、本実施形態の炭化装置１１は、その生成された直後のオガライトを、そのままマイクロ波発生装置１に投入し、連続して処理するので、オガライトの中心で、２００〜３００℃と、さらに１００℃程度温度上昇させ、未炭化状態の（トレファンクション処理された）人工原木を、短時間で作成することができ、或いは同じ作成時間でも、冷えたオガライトから加熱する場合より、マイクロ波のパワーを小さくすることができ、非常に効率的である。
【００５５】
このオガライト作成装置１２は、上述のように、連続して（切れ目無く）棒状のオガライトを押し出して来るので、その押出し中は、前記検知スイッチ６１，６２は、通過を検知したままとなる。ただ、こうしてオガライトを連続処理することで、非常に高効率で、むらの無いトレファン化処理された人工原木を得ることができるが、実際の商品には、所定寸法に裁断することも必要になる。一方で、オガライトは、上述のように、オガ粉や木粉を成形したもので、軸方向に繊維が無く、叩くだけで簡単に折ることができる。そのため、オガライト作成装置１２は、押し出したオガライトに、前記所定寸法毎に小さなピン孔を押し開けて炭化装置１１に投入し、炭化装置１１の排出管８を出たオガライトを、前記ピン孔側が外側となるように緩くカーブした案内管を通すだけで、容易に分断することが可能になる。
【００５６】
また、未炭化状態の（トレファンクション処理された）オガライトは、石炭と混焼される際に、棒状のままでも良いが、適切な長さにカットされていることで、石炭と同様にコンベアー輸送も出来、好適である。そのカットされたオガライトは、粒状の木質ペレットに比べて、石炭との空隙が大きく、空気の流通が良く、より燃焼効率を高めることができる。
【符号の説明】
【００５７】
１    マイクロ波発生装置
２    マイクロ波源
３    筐体
３１    入口
３２    出口
３３    外部筐体
３４    シール材
４    案内管
４１    管本体
４２，４３    フランジ板
５    導入管
５１    入口
６１，６２    検知スイッチ
７１，７２    シールド部材
８    排出管
８０    出口
８１    煙突
８２    ダストシュート
８３，８６    金網
８４    立ち上げ部
８５    処理部
８９    ファン
９１    点火プラグ
９２    ガス供給口
９３    空気取り入れ口
１１    炭化装置
１２    オガライト作成装置
１３    ホッパ
【図１】
2015160863.tif 000003
【図２】
2015160863.tif 000004